(57)【要約】 【課題】本発明は、視域拡大効果、階調反転防止効果、表示画像のボケ防止効果、外光の写り込みが無いこと、ギラツキがないことやハードコート機能を同時に兼ね備える光学フィルム、光学フィルムの作製方法、偏光板、液晶表示装置を得ることを目的とする。【解決手段】アクリレート系官能基を有する樹脂材料からなる形成用材料２に、モード径が４〜１２μｍである樹脂材料からなる防眩用粒子３１と、モード径が１〜５μｍであり、屈折率が１．６６〜１．８０である無機酸化物からなる内部散乱用粒子３２と、を分散させた防眩散乱層１を有することを特徴とする光学フィルム４により、上記課題を解決できる。【選択図】図１
2009157323.tif 000002
【特許請求の範囲】
【請求項１】
アクリレート系官能基を有する樹脂材料からなる形成用材料に、モード径が４〜１２μｍである樹脂材料からなる防眩用粒子と、モード径が１〜５μｍであり、屈折率が１．６６〜１．８０である無機酸化物からなる内部散乱用粒子と、を分散させた防眩散乱層を有することを特徴とする光学フィルム。
【請求項２】
前記内部散乱用粒子が、酸化アルミニウムからなることを特徴とする請求項１に記載の光学フィルム。
【請求項３】
前記内部散乱用粒子のモード径が０．５〜２μｍであることを特徴とする請求項１または請求項２のいずれか１項に記載の光学フィルム。
【請求項４】
前記防眩散乱層の膜厚が、５〜２０μｍであることを特徴とする請求項１〜３のいずれか１項に記載の光学フィルム。
【請求項５】
前記防眩用粒子が、アクリル系樹脂材料からなることを特徴とする請求項１〜４のいずれか１項に記載の光学フィルム。
【請求項６】
形成用材料を１００質量部、モード径が４〜１２μｍである樹脂材料からなる防眩用粒子を５〜３０質量部、屈折率が１．６６〜１．８０である無機酸化物からなる内部散乱用粒子を１〜１５質量部を混合し、更に、溶媒と混合して固形分比を４０〜６０ｗｔ％に調整した防眩散乱層用溶液を、基材フィルムの上に塗布する工程と、
前記防眩散乱層用溶液を塗布した基材フィルムを加熱して前記溶媒を揮発させることにより、未重合防眩散乱層を形成する工程と、
電子線または紫外線を前記未重合防眩散乱層に照射して、前記未重合防眩散乱層を重合収縮させることにより防眩散乱層を形成する工程と、を有することを特徴とする光学フィルムの作製方法。
【請求項７】
請求項１〜５のいずれか１項に記載の光学フィルムが、偏光層上に配置されてなることを特徴とする偏光板。
【請求項８】
請求項７に記載の偏光板を、観察者側の面に配置してなることを特徴とする液晶表示装置。
【発明の詳細な説明】
【技術分野】
【０００１】
本発明は、光学フィルム、光学フィルムの作製方法、偏光板、液晶表示装置に関するものである。
【背景技術】
【０００２】
液晶表示装置（ＬＣＤ：Ｌｉｑｕｉｄ  Ｃｒｙｓｔａｌ  Ｄｉｓｐｌａｙ）は、軽く、薄く、低消費電力であるといった利点を有するフラットパネルディスプレイ（ＦＰＤ）であり、テレビ、カーナビゲーション、デスクトップパソコン、ノートＰＣ（Ｐｅｒｓｏｎａｌ  Ｃｏｍｐｕｔｅｒ）、ＦＡ（Ｆａｃｔｏｒｙ  Ａｕｔｏｍａｔｉｏｎ）などの画像表示装置（ディスプレイ装置）として幅広く利用されている。
【０００３】
液晶表示装置は、液晶分子の配向特性のため、表示画像の色が表示画像を観察する角度によって異なって見えるという特性があることが知られている。
テレビで表示する画像では、中間階調が多用されている。また、リビングに集まった家族が色々な方向からテレビ画面を見る場合が多い。そのため、表示画像を観察する角度によって異なって見えるということは無い方がよく、中間階調は正確に表示されることが望ましい。
【０００４】
このような条件を満たすために、液晶分子の配向方式については、現在までにＴＮ（Ｔｗｉｓｔｅｄ  Ｎｅｍａｔｉｃ）方式や、ＯＣＢ（Ｏｐｔｉｃａｌｌｙ  Ｃｏｍｐｅｎｓａｔｅｄ  Ｂｅｎｄ）方式、ＶＡ（Ｖｅｒｔｉｃａｌ  Ａｌｉｇｎｍｅｎｔ）方式、ＩＰＳ（Ｉｎ−Ｐｌａｎｅ  Ｓｗｉｔｃｈｉｎｇ）方式などが開発されている。
【０００５】
ＴＮ方式は広い温度範囲で動作させることができるため、モバイルディスプレイや車載用ディスプレイなどに多く用いられている。近年は、その中でも特に車載用ディスプレイとして幅広く用いられるようになっている。
しかし、ＴＮ方式は液晶分子が捻れ配向となるために、位相差フィルムで偏光を補正しても、一方向だけコントラストの反転が起こってしまうという欠点があり、様々な方向から見ることが想定されるテレビには不向きとされている。
【０００６】
特許文献１および特許文献２には、ＴＮ方式の上記問題を解決するために、ＴＮ方式を用いた液晶表示パネルの前面に、拡散フィルムを配置して視域を拡大する技術が開示されている。この技術では視域拡大効果および階調反転防止効果を得ることができる。
しかし、表示画像の視域を拡大するために視域拡大効果を向上させた拡散フィルムを用いると、表示画像のボケが大きくなるという問題があった。この技術をデスクトップパソコンのモニターやカーナビゲーションのモニターに用いた場合には小さな文字、記号などを表示することが多いので、このような表示画像のボケの発生は、特に大きな問題となった。
【０００７】
表示画像のボケの一因は、斜め方向に抜けるはずの光が干渉により正面方向に進行して、コントラストを低下させることによる。特許文献３には、このコントラストの低下を抑制するために、バックライトからの光を正面方向に強く集光させる技術が開示されている。
しかし、この技術では、バックライトからの光を正面方向に強く集光させるために、バックライトの構造を複雑にする。そのため、バックライトが高価になり易く、また、集光効率も低下しやすいという問題が発生した。さらにまた、この技術は、特定の拡散フィルムの使用を考慮したものではないので、階調反転を十分に抑制できるものとはなっていなかった。
【０００８】
また、階調特性を改善するために階調反転防止効果を有する拡散フィルムを液晶パネルに張り合わせた場合、一般にギラツキとよばれる微小なムラが観察される。この原因の一つとして、拡散フィルムの表面の凹凸形状がレンズのような作用をして、液晶パネルの複数の微細な画素から出射される光あるいは反射される光との干渉が考えられる。また、別の理由として、拡散フィルムの表面の凹凸形状の各点で拡散反射したコヒーレント光が不規則な位相関係で干渉し合うことによって生じるスペックルが考えられる。なお、スペックルとは、光を拡散反射する面に対してレーザー光を当てたときに見られる班点状の模様である。このギラツキとよばれる微小なムラを低減させるためには、光を広く散乱させる必要があるが、光を広く散乱させると表示画像のボケが強くなる傾向がある。
【０００９】
さらに、視域拡大効果および階調反転防止効果を有する拡散フィルムは液晶表示装置の観察者側の面に配置することが多いので、防眩性機能に加えて、外光の写り込みが無いことやハードコート機能を同時に兼ね備えるのが望ましい。
【特許文献１】特開平１０−１０５１３号公報
【特許文献２】特開２００１−３４３６４６号公報
【特許文献３】特開２００４−４７６３号公報
【発明の開示】
【発明が解決しようとする課題】
【００１０】
本発明は、このような従来の事情に鑑みて提案されたものであり、視域拡大効果、階調反転防止効果、表示画像のボケ防止効果、外光の写り込みが無いこと、ギラツキがないことやハードコート機能を同時に兼ね備える光学フィルム、光学フィルムの作製方法、偏光板、液晶表示装置を得ることを目的にしている。
【課題を解決するための手段】
【００１１】
上記の目的を達成するために、本発明は以下の構成を採用した。すなわち、
本発明の光学フィルムは、アクリレート系官能基を有する樹脂材料からなる形成用材料に、モード径が４〜１２μｍである樹脂材料からなる防眩用粒子と、モード径が１〜５μｍであり、屈折率が１．６６〜１．８０である無機酸化物からなる内部散乱用粒子と、を分散させた防眩散乱層を有することを特徴とする。
【００１２】
本発明の光学フィルムは、前記内部散乱用粒子が、酸化アルミニウムからなることを特徴とする。
【００１３】
本発明の光学フィルムは、前記内部散乱用粒子のモード径が０．５〜２μｍであることを特徴とする。
【００１４】
本発明の光学フィルムは、前記防眩散乱層の膜厚が、５〜２０μｍであることを特徴とする。
【００１５】
本発明の光学フィルムは、前記防眩用粒子が、アクリル系樹脂材料からなることを特徴とする。
【００１６】
本発明の光学フィルムの作製方法は、形成用材料を１００質量部、モード径が４〜１２μｍである樹脂材料からなる防眩用粒子を５〜３０質量部、屈折率が１．６６〜１．８０である無機酸化物からなる内部散乱用粒子を１〜１５質量部を混合し、更に、溶媒と混合して固形分比を４０〜６０ｗｔ％に調整した防眩散乱層用溶液を、基材フィルムの上に塗布する工程と、前記防眩散乱層用溶液を塗布した基材フィルムを加熱して前記溶媒を揮発させることにより、未重合防眩散乱層を形成する工程と、電子線または紫外線を前記未重合防眩散乱層に照射して、前記未重合防眩散乱層を重合収縮させることにより防眩散乱層を形成する工程と、を有することを特徴とする。
【００１７】
本発明の偏光板は、先に記載の光学フィルムが、偏光層上に配置されてなることを特徴とする。
【００１８】
本発明の液晶表示装置は、先に記載の偏光板を、観察者側の面に配置してなることを特徴とする。
【発明の効果】
【００１９】
上記構成によれば、視域拡大効果、階調反転防止効果、表示画像のボケ防止効果、外光の写り込みが無いこと、ギラツキがないことやハードコート機能を同時に兼ね備える光学フィルム、光学フィルムの作製方法、偏光板、液晶表示装置を提供することができる。
【発明を実施するための最良の形態】
【００２０】
以下、本発明を実施するための形態を説明する。
（実施形態１）
図１は、本発明の実施形態である液晶表示装置、偏光板および光学フィルムの一例を示す断面模式図である。
図１に示すように、本発明の実施形態である液晶表示装置１００は、本発明の実施形態である偏光板６１と、ＴＮ型液晶パネル１０と、別の偏光板６２と、バックライトユニット１１とから概略構成されている。偏光板６１は、本発明の実施形態である光学フィルム４と、偏光層７と、透明基材フィルム５２とから構成されている。さらに、光学フィルム４は、防眩散乱層１と、透明基材フィルム５１とから構成されている。
なお、観察者は、正面方向（観察者側）ｆに位置し、ＴＮ型液晶パネル１０の表示画像を観察する。
【００２１】
ＴＮ型液晶パネル１０は、ガラス基板８１とガラス基板８２の間にＴＮ液晶層を挟みこんで形成されている。また、別の偏光板６２は、透明基材フィルム５１、５２の間に偏光層７を挟みこんで形成されている。
【００２２】
バックライトユニット１１から出射された光は、偏光板６２を介して、観察者と反対側の面１０ａからＴＮ型液晶パネル１０へ入射され、観察者側の面１０ｂから出射される。この光は、偏光板６２に入射された後、偏光板６２の観察者側の面１ｂから正面方向（観察者側）ｆに出射される。
なお、偏光板６２の正面方向（観察者側）ｆには、防眩散乱層１を有する光学フィルム４が配置されているので、視域拡大効果、階調反転防止効果、表示画像のボケ防止効果、外光の写り込みが無いこと、ギラツキがないことやハードコート機能を同時に兼ね備える構成とされている。
以下、この構成について説明する。
【００２３】
防眩散乱層１は、形成用材料２に防眩用粒子３１と内部散乱用粒子３２とが分散されて構成されている。また、防眩散乱層１は、正面方向（観察者側）ｆに配置され、観察者側の面１ｂと、観察者と反対側の面１ａとを備えている。さらにまた、観察者と反対側の面１ａは光の入射面、観察者側の面１ｂは光の出射面とされ、観察者側の面１ｂは非平坦な面とされている。
【００２４】
防眩散乱層１の観察者側の面１ｂは非平坦な面とされることが好ましい。
観察者側の面１ｂが凹凸形状を有する非平坦な面とされることにより、観察者側の面１ｂで反射される光が広く散乱され防眩性機能を発現させることができるためである。
なお、この凹凸形状は、防眩用粒子３１の大きさと形状に起因するものである。後述するように、防眩散乱層１の製造工程で、形成用材料２に防眩用粒子３１を分散して調整した溶液を透明基材フィルム５１上に塗布した後、乾燥工程により溶媒を揮発させて形成用材料２のみの粘性を上げた状態にした後に、紫外線照射して形成用材料２を重合収縮させると、観察者側の面１ｂに防眩用粒子３１の大きさと形状を転写するように凹凸形状が形成される。
【００２５】
しかし、図２に示されるように、防眩用粒子３１の大きさが防眩散乱層１の膜厚に比べて著しく小さい場合は、観察者側の面１ｂに防眩用粒子３１の大きさと形状を転写するように凹凸形状が形成されず、観察者側の面１ｂが平坦となる。この場合は、観察者側の面１ｂで反射される光を広く散乱させることができず、防眩性機能を発現させることができない。
また、図３に示されるように、防眩用粒子３１の大きさが防眩散乱層１の膜厚に比べて著しく大きい場合は、防眩用粒子３１が観察者側の面１ｂから露出され、防眩散乱層１の表面張力のバラツキが生じて表面にムラができ、観察者側の面１ｂで反射される光を広く散乱させることができず、防眩性機能を発現させることができなくなるので好ましくない。
なお、防眩用粒子３１により形成される凹凸形状を有する観察者側の面１ｂにより散乱される光は、散乱の広がり角がそれほど広くないので、後述する内部散乱用粒子３２が有する階調反転防止効果は持たない。
【００２６】
また、防眩用粒子３１の大きさと形状に起因して観察者側の面１ｂに凹凸形状が形成されている場合には、光学フィルム４をロール体として保存するとき、光学フィルム４の重なり合う面４ａ、１ｂが互いに密着することはないので、光学フィルム４の観察者側の面１ｂの面状態が保たれ、保存安定性の面から好ましい。
さらにまた、表示画像のボケを防止することができるとともに、外光の写り込みを無くすことができる。
【００２７】
なお、防眩用粒子３１のモード径は、内部散乱用粒子３２のモード径より大きいことが好ましい。先に記載したように、防眩用粒子３１が観察者側の面１ｂに凹凸形状を規定するように、防眩散乱層１を設計しているためである。そのため、たとえば、内部散乱用粒子３２のモード径を５μｍとした場合は、防眩用粒子３１のモード径は５μｍ超とすることが好ましい。
【００２８】
（形成用材料）
形成用材料２は、アクリレート系官能基を有する樹脂材料（バインダー）からなることが好ましい。
アクリレート系官能基を有する樹脂材料は、紫外線（ＵＶ）あるいは電子線（ＥＢ）などの放射線を照射することにより硬化する材料であり、硬化された場合高い表面硬度を実現する。そのため、これを形成用材料２として用いた場合には、十分なハードコート機能を備えさせることができる。
【００２９】
アクリレート系官能基を持つ樹脂材料としては、たとえば、ポリエステルアクリレートやウレタンアクリレートなどを挙げることができる。
このうち、ポリエステルアクリレートについては、ポリエステル系ポリオールのオリゴマーのアクリレート又はメタアクリレート、若しくはその混合物を挙げることができる。（以下、アクリレート及び／又はメタアクリレートを（メタ）アクリレートと記載する。）
一方、ウレタンアクリレートついては、ポリオール化合物をジイソシアネート化合物からなるオリゴマーをアクリレート化したものを挙げることができる。
【００３０】
アクリレートを構成する単量体としては、例えば、メチル（メタ）アクリレート、エチル（メタ）アクリレート、ブチル（メタ）アクリレート、２−エチルヘキシル（メタ）アクリレート、メトキシエチル（メタ）アクリレート、ブトキシエチル（メタ）アクリレート、フェニル（メタ）アクリレート等を挙げることができる。
【００３１】
また、形成用材料２は、多官能モノマーを併用してもよい。
多官能モノマーとしては、例えば、トリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を挙げることができる。
【００３２】
ポリエステル系オリゴマーとしては、たとえば、アジピン酸とグリコール（エチレングリコール、ポリエチレングリコール、プロピレングリコール、ポリプロピレングリコール、ブチレングリコール、ポリブチレングリコール等）やトリオール（グリセリン、トリメチロールプロパン等）、セバシン酸とグリコールやトリオールとの縮合生成物であるポリアジペートポリオールや、ポリセバシエートポリオールなどを挙げることができる。
【００３３】
また、硬化の際に放射線硬化型材料の重合を効率良く進行させるために、形成用材料２に重合開始剤を配合してもよい。
この重合開始剤としては、特に制限はないものの、活性エネルギーを照射した際にラジカルを発生する化合物を用いることが好ましい。このような重合開始剤としては、例えば、１−ヒドロキシシクロヘキシルフェニルケトン、２−ヒドロキシ−２−メチル−１−フェニルプロパンー１−オン、２−メチル［４−（メチルチオ）フェニル］−２−モルフォリノプロパン−１−オン、２，２−ジメトキシー１，２−ジフェニルエタン−１−オン、ベンゾフェノン、１−［４−（２−ヒドロキシエトキシ）フェニル］−２−ヒドロキシ−２−メチル１−プロパン−１−オン、２−ベンジル−２−ジメチルアミノ−１−（４−モルフォリノフェニル）ブタン−１−オン、ビス（２，６−ジメトキシベンゾイル）−２，４，４−トリメチルペンチルフォスフィンオキサイド等を挙げることができる。また、重合開始剤の配合量については、形成用材料１００質量部に対して、０．１〜１０質量部であることが好ましく、より好ましくは１〜７質量部であり、更に好ましくは１〜５質量部である。
【００３４】
（防眩用粒子）
防眩用粒子３１は、モード径が４〜１２μｍであることが好ましい。
防眩用粒子３１のモード径を上記範囲内にした場合には、防眩散乱層１の観察者側の面１ｂを非平坦な面にして、防眩性機能を発現させることができる。
【００３５】
モード径が４μｍ未満の場合には、粒子径が小さすぎ、防眩性が防眩散乱層１の膜厚に大きく依存して好ましくない。
また、モード径が１２μｍ超の場合には、粒子径が大きすぎるので、粒状態が強くなり均一性を保てないので好ましくない。
【００３６】
なお、モード径とは、一般に、出現確率が最も大きい粒子径あるいは粒度分布の極大値となる粒子径のことである。
モード径は、レーザー光を粒子に照射して得られる光散乱プロファイル（光散乱分布）により求めることが出来る。また、光学あるいは電子顕微鏡観察により粒子径を直接測定して、フィッティング処理を行うことにより求めることも出来る。
【００３７】
なお、防眩用粒子の屈折率は、形成用材料２との屈折率差が小さい方が好ましい。形成用材料としてアクリル樹脂（ｎ＝１．５３）を用いることを考慮すると、防眩用粒子の屈折率は１．４６〜１．６０の範囲内あることが好ましい。これは、防眩用粒子３１と形成用材料２との屈折率差が大きい場合には防眩散乱層内での光の散乱が過剰となり、表示画像のボケが発生する場合があることによる。
【００３８】
防眩用粒子３１は、アクリル系樹脂材料からなることが好ましい。
防眩用粒子３１がアクリル系樹脂材料からなる場合には、アクリレート系官能基を有する樹脂材料からなる形成用材料２に均一に分散させることができる。そのため、観察者側の面１ｂに形成する凹凸形状を均一にして、安定した防眩性機能を発現させることができる。また、防眩用粒子３１と形成用材料２との間の屈折率差を小さくすることができるので、防眩散乱層１内での光の散乱を小さくして、表示画像のボケを抑制することができる。アクリル系樹脂材料としては、たとえば、ＰＭＭＡ（ポリメチルメタクリレート）などを挙げることができる。
【００３９】
防眩用粒子３１の樹脂材料としては、他に、ポリエチレン，ポリプロピレン，ポリスチレン、ホルムアルデヒド樹脂、フェノール樹脂、メラミン樹脂、ユリア樹脂、ベンゾグアナミン樹脂などの各種ポリマーを挙げることができる。このような汎用または準エンジニアリングプラスチックからなる樹脂は、材料コストが安く、取り扱いが容易である点から好ましい。
【００４０】
この防眩散乱層１は１層でも十分な防眩性機能を発現させることができるが、多層構造にしてもよい。さらに、表示画像のボケなどを抑制することができるので、より視認性の高い光学フィルム４とすることができるとともに、このような光学フィルムを容易に作製する事ができる。
【００４１】
（内部散乱用粒子）
防眩散乱層１に、内部散乱用粒子３２を分散させることが好ましい。
内部散乱用粒子３２を分散させることによって、防眩散乱層１の観察者と反対側の面１ａから観察者側の面１ｂへ透過する光を広く散乱させて、階調反転防止効果を発現させることができる。また、視域を拡大させることができる。
【００４２】
内部散乱用粒子３２の無機酸化物としては、酸化アルミニウム（アルミナ：Ａｌ２Ｏ３）が好ましい。
内部散乱用粒子３２が酸化アルミニウムからなる場合には、内部散乱用粒子３２と形成用材料２との間の屈折率差を大きくすることができ、内部散乱を大きくすることができ、透過する光の広がり角を広くして、透過する光を広く散乱させて、階調反転防止効果および階調改善効果を発現させることができる。
また、後述するように、屈折率が１．７６であるので、内部散乱用粒子３２としては酸化アルミニウムが好適である。
【００４３】
また、酸化アルミニウムのような無機酸化物粒子は、一般に互いに吸着しやすく、また凝集しやすい。特に、粒子径を小さくした無機酸化物粒子は、粒子径が大きな無機酸化物粒子に吸着しやすくなる。無機酸化物粒子が吸着・凝集することは、防眩散乱層１内の粒子の分散状態を不均一にして防眩性機能を劣化させることとなるので、好ましくない。
一方、極性の低い樹脂材料粒子と極性の高い無機酸化物粒子との間では、極性の反発により、吸着・凝集は比較的起こりにくい。そのため、内部散乱用粒子３２としてアルミナ粒子を用い、防眩用粒子３１として樹脂材料粒子を用いる組み合わせは、吸着・凝集を防ぎ、防眩散乱層１内の粒子の分散状態を均一にして防眩性機能を確保できる点から好ましい。
【００４４】
無機酸化物粒子を用いる場合には、無機酸化物粒子の表面がある程度粗いことが好ましい。無機酸化物粒子の表面がある程度粗い場合には、無機酸化物粒子間の吸着・凝集を防ぐことができる。たとえば、酸化アルミニウムの結晶体や、バルク体を粉砕して加工した無機酸化物粒子は、完全な球体ではなく表面に凹凸形状を有するので吸着・凝集がしづらく好ましい。さらにまた、無機酸化物粒子間の吸着・凝集を防ぐために、分散剤を添加してもよい。
【００４５】
内部散乱用粒子３２に関して、本発明者らが鋭意検討を行った結果、安定して、且つ、より高い散乱性を得るには、防眩散乱層１として単位面積、単位厚当たりに、単位コンテント量の内部散乱用粒子３２を入れた際の散乱量（散乱性）が重要であることを見出した。
【００４６】
該散乱量は、以下のようにして求められる。
なお、本発明における散乱量とは、入射する光量と散乱される光量の比率を意味する。
先ず、防眩散乱層１中における、１内部散乱用粒子３２当たりの散乱量は、下記式（１）で与えられる散乱断面積Ｓで表される。
Ｓ＝Ｑ×Ａ  ・・・（１）
【００４７】
ここで、Ａは内部散乱用粒子３２の断面積（Ａ＝円周率×粒子半径）である。一方、Ｑは散乱因子であり、Ｍｉｅの散乱理論から、下記式（２）より求められる。
【００４８】
【数１】
2009157323.tif 000003
【００４９】
χ、ａｎ、ｂｎは、サイズパラメータと呼ばれ、χは下記式（３）より求められる。
χ＝２πａ／λ  ・・・（３）
【００５０】
一方、ａｎ、ｂｎは、それぞれ下記式（４）、（５）より求められる。
【００５１】
【数２】
2009157323.tif 000004
【００５２】
【数３】
2009157323.tif 000005
【００５３】
Ψｎ（χ）とξｎ（χ）は、Ｒｉｃａｔｔｉ−Ｂｅｓｓｅｌ関数で球状ベッセル関数のそれぞれ第一種のＪ［ｎ］と２種のＹ［ｎ］であり（Ｂｒｏｎｓｔｅｉｎ＆Ｓｅｍｅｎｄｊａｊｅｗ１９９１参照。）、それぞれ下記式（６）、（７）より求められる。
Ψｎ（χ）＝χＪｎ（χ）・・・（６）
ξｎ（χ）＝Ψｎ（χ）−χＹｎ（χ）Ｉ・・・（７）
【００５４】
また、Ｄｎは、下記式（８）、（９）で示される関数である。
【００５５】
【数４】
2009157323.tif 000006
【００５６】
【数５】
2009157323.tif 000007
【００５７】
このように、散乱効率は、特殊関数の級数展開で与えられる。
次に、防眩散乱層１中に複数の内部散乱用粒子３２を有する場合、内部散乱用粒子３２の総数をＮとすると、散乱断面積の総面積Ｓｎは、下記式（１０）で表される。
Ｓｎ＝Ｓ×Ｎ・・・（１０）
【００５８】
また、防眩散乱層１に入射する光量Ｌと、散乱する光量Ｌｓは、入射面積をＷとし、単位面積当たりの入射光量をＰとした場合、各々、下記式（１１）、（１２）で表される。
Ｌ＝Ｗ×Ｐ・・・（１１）
Ｌｓ＝Ｓｎ×Ｐ・・・（１２）
【００５９】
したがって、入射する光量と散乱する光量の比率（散乱量）Ｈは、上記式（１０）〜（１２）より、下記式（１３）で表される。
Ｈ＝Ｌｓ／Ｌ＝Ｓｎ／Ｗ＝Ｎ×Ｓ／Ｗ・・・（１３）
【００６０】
ここで、内部散乱用粒子３２の形成用材料２に対する体積密度をρｖ、防眩散乱層１の体積をＶ、１内部散乱用粒子３２当たりの体積をＶｐとすると、内部散乱用粒子３２の総数Ｎは、下記式（１４）で表される。
Ｎ＝（ρｖ×Ｖ）／Ｖｐ・・・（１４）
【００６１】
したがって、入射する光量と散乱する光量の比率Ｈは、上記式（１３）、（１４）より、下記式（１５）で表される。
Ｈ＝ρｖ×Ｓ×Ｖ／（Ｖｐ×Ｗ）＝（Ｓ／Ｖｐ）×ρｖ×Ｖ／Ｗ・・・（１５）
【００６２】
ここで、Ｓ／Ｖｐは単位体積当たりの散乱断面積（μｓ）、Ｖ／Ｗは光散乱フィルム１０の厚さ（ｄ）であるから、上記式（１５）は下記式（１６）のように表される。
Ｈ＝μｓ×ρｖ×ｄ・・・（１６）
【００６３】
体積密度（ρｖ）と防眩散乱層１の厚さ（ｄ）は、事実上、ある数値に限定されるため、散乱量（散乱性）においては、単位体積当たりの散乱断面積（μｓ）が重要な因子となることが明らかとなった。
【００６４】
見た目のボケを低減し、且つ階調反転を抑制するためには、平行光線透過率が高く、散乱の広がり角を広くする必要がある。そのためには、粒子直径の小さいものを用いることが好ましい。しかしながら、形成用材料（バインダ）２と内部散乱用粒子３２との屈折率の差が小さいもので、粒子直径を小さくしていくと、上述した単位体積当たりの散乱断面積も小さくなってしまう。したがって、形成用材料２と内部散乱用粒子３２との屈折率の差は大きくする必要がある。しかしながら、形成用材料２は、上述した樹脂材料からなるため、耐久性、生産性、ハンドリング、硬度の面から選択できる材料が少なく、一般的にはアクリル樹脂からなり、屈折率は１．５３前後になってしまう。このため、内部散乱用粒子３２として、屈折率の高いものか、屈折率の低いものを選択する必要があるが、屈折率の低いものは、フッ素添加ポリマー等で実現できるが、１．４程度のものしか得られず、且つ分散性が低いため、扱いにくい。一方、高い屈折率のものは、金属酸化物の結晶等があり、これらは入手もしやすく扱いやすいため、このような用途には、非常に適している。
【００６５】
このような内部散乱用粒子３２をディスプレイの前面に配置するためには、明所でのコントラストを維持するために、後方散乱を低く抑える必要がある。これは、後方散乱が高い散乱体をディスプレイの前面に配置すると、外光を散乱し、黒が浮いた印象を与え、コントラストが低く感じられてしまうためである。上記の式と同様にＭｉｅの散乱理論から後方散乱は求められる。
【００６６】
ここで、形成用材料２の硬化時の屈折率を１．５３とした場合に内部散乱用粒子３２の屈折率による後方散乱量を図６に示す。なお、粒子直径は、上記の単位体積当たりの散乱断面積が最大となるようにした。図６から分かるように、粒子の屈折率としては、１．１〜１．８が適している。
また、単位体積当たりの散乱断面積が最大となる粒子直径を図７に示す。図７に示すように、屈折率が１．６６未満では、粒子直径大きくなってしまうため、屈折率としては、１．６６以上が好ましい。
したがって、本発明に用いられる内部散乱用粒子３２では、その粒子の屈折率を１．６６〜１．８０とすることが好ましい。なお、屈折率の測定方法としては、ベッケ法による測定を用いることができる。
【００６７】
また、本発明に用いられる内部散乱用粒子３２としては、単位体積当たりの散乱断面積が最大となる粒子直径の半分となるような粒子直径のうち、小さい方をＤＳ、大きい方をＤＬとしたときに、粒子のモード径が、ＤＳ以上、ＤＬ以下となる粒子を用いるのが、効率の面から好ましい。なお、防眩性、密着防止、硬度向上などの他の機能を付加する理由などによって、上記範囲から外れる粒子が添加されていても、上記範囲の粒子が添加されていれば、同様の効果が期待できる。また、上記粒子のモード径は、レーザー光による光散乱分布から求める方法、より好ましくは、顕微鏡等により粒子直径を直接求める方法などを用いることができる。
【００６８】
ＴＮ型の液晶表示装置１００において、見た目のボケを低減し、且つ階調反転を抑制するためには、上述した酸化アルミニウム粒子が化学的な安定性が高く、内部散乱用粒子３２として最適である。
【００６９】
そこで、図４、図５及び図８のグラフを用いて、内部散乱用粒子３２として酸化アルミニウム粒子（ｎ＝１．７６）を用いた場合の最適な粒子直径について求めた。
【００７０】
なお、図４は、屈折率が１．５２の形成用材料２に、屈折率ｎが１．４３／１．６５／１．７６（酸化アルミニウム）／１．６／１．４９５／１．５２５の６種の粒子を分散させた際の、内部散乱用粒子３２の粒子直径と各単位体積当たりの散乱断面積（μｓ［１／μｍ］）の関係を示すグラフである。
【００７１】
一方、図５は、屈折率が１．５２の形成用材料２に、屈折率ｎが１．４３／１．６５／１．７６（酸化アルミニウム）の３種の粒子を分散させた際の、散乱断面積の波長依存性を示すグラフである。これは、内部散乱用粒子３２の粒子直径と散乱断面積の波長での差異を示す指標として、以下の式で表されるΔＳ／Ｓを示したグラフである。
ΔＳ／Ｓ＝Ｓ（λ：６５０ｎｍ）−Ｓ（λ：４５０ｎｍ）／Ｓ（λ：５５０ｎｍ）
なお、式中のＳ（λ：４５０ｎｍ）、Ｓ（λ：５５０ｎｍ）、Ｓ（λ：６５０ｎｍ）は、それぞれ、波長４５０ｎｍ、５５０ｎｍ、６５０ｎｍでの散乱断面積である。このグラフでは、数値がプラスであれば、長波長の光をより多く散乱し、逆にマイナスであれば、短波長の光をより多く散乱する。
【００７２】
図４に示すように、単位体積当たりの散乱断面積を高めるためには、酸化アルミニウム粒子の粒子直径は０．５〜２．０μｍの範囲にあることが好ましく、より好ましくは１．０〜１．５μｍの範囲である。一方、ＴＮ型の液晶表示装置１００では、図５に示すΔＳ／Ｓを０に近づけることで、波長による散乱性の違いが小さくできるため、角度による色味の変化を最小限とすることができる。したがって、酸化アルミニウムの粒子直径は、１．０〜１．５μｍの範囲が好ましく、特に酸化アルミニウムの粒子直径を１．５μｍとした場合には、ΔＳ／Ｓをほぼ０にすることができる。また、上記理由から、粒度分布のモード径が、０．５〜２．０μｍの範囲の粒子を用いることが好ましく、より好ましくは、１．０〜２．０μｍであり、更に好ましくは１．０〜１．５μｍの範囲である。
【００７３】
防眩散乱層１の膜厚は、５〜２０μｍであることが好ましい。
防眩散乱層１の膜厚が５μｍ未満の場合には、膜厚が薄すぎるので膜厚の制御が難しくなり、製造生産性が低下するおそれが発生する。また、防眩散乱層１の観察者側の面１ｂの防眩用粒子３１に起因する凹凸形状が防眩性機能に影響するので、防眩散乱層１の膜厚を薄くした場合には防眩用粒子３１の粒子径を小さくする必要が生じる。しかし、防眩用粒子３１の粒子径を小さくした場合には、防眩用粒子３１の吸着・凝集を生じさせる場合が高まる。さらに、防眩用粒子３１が吸着・凝集された場合には、観察者側の面１ｂに均一な凹凸形状を形成できず、防眩性機能を確保することが困難となる。さらにまた、十分な硬度を有する防眩散乱層１を形成することができず、かつ、面状態も良好なものにすることができないので好ましくない。
防眩散乱層１の膜厚が２０μｍ超の場合には、十分な防眩性機能を確保するために、観察者側の面１ｂに凹凸形状を形成する防眩用粒子３１の粒子径を大きくする必要が生じる。しかし、防眩用粒子３１の粒子径を大きくした場合には、防眩散乱層１の観察者側の面１ｂに粒状感が発生して、防眩性機能を低下させるおそれが発生するので好ましくない。さらに、材料を多く使うことになり製造コストが高くなるとともに、防眩散乱層１がワレやすくなるので好ましくない。
【００７４】
次に、本発明の実施形態である光学フィルムの作製方法の一例について説明する。
本発明の実施形態である光学フィルムの作成方法は、防眩散乱層用溶液調整工程と、塗布乾燥重合工程とからなる。
【００７５】
（防眩散乱層用溶液調整工程）
形成用材料２を１００質量部と防眩用粒子３１を５〜３０質量部、内部散乱用粒子３２を１〜１５質量部量り取る。次に、形成用材料２に対して防眩用粒子３１と内部散乱用粒子３２と溶媒を混合して固形分比を４０〜６０ｗｔ％とした防眩散乱層用溶液を調整する。
【００７６】
この溶媒は必要に応じて加えることができる。また、溶媒の種類は特に制限されないが、例えば、メチルイソブチルケトン酢酸エチル、酢酸ブチル等のエステル類、トルエン、キシレン等の芳香族化合物、ジエチルエーテル、テトラヒドロフラン等のエーテル類などを挙げることができる。また、このとき膜を均斉化させるために、沸点が７０〜１５０℃程度のものを用いるのが望ましい。
【００７７】
（塗布乾燥重合工程）
次に、一般的なコーティング法により、透明基材フィルム５１の一面に防眩散乱層用溶液（塗液）を塗布する。前記コーティング法としては、たとえば、ダイコータ、スピンコータ、ロールコータ、カーテンコータ、スクリーン印刷などの方法を用いることができる。また、透明基材フィルム５１としては、たとえば、ＴＡＣまたはＰＥＴなどを用いることができる。なお、乾燥などの工程により膜厚が薄くなることを考慮して、塗布膜厚を決定する。
次に、この防眩散乱層用溶液（塗液）を塗布した透明基材フィルム５１を加熱炉の中を通して前記溶媒を揮発させて、乾燥させて、未重合防眩散乱層を形成する。
ＥＢまたは紫外線をこの未重合防眩散乱層に照射して、形成用材料２を重合収縮させることにより防眩散乱層１を形成する。
【００７８】
防眩散乱層１に分散させる防眩用粒子３１と内部散乱用粒子３２の量は、合計して１０ｗｔ％〜３０ｗｔ％とすることが好ましい。
防眩用粒子３１と内部散乱用粒子３２の合計分散量が１０ｗｔ％未満の場合には、十分な防眩性機能および内部散乱機能を得ることができないので好ましくない。
逆に、防眩用粒子３１と内部散乱用粒子３２の合計分散量が３０ｗｔ％超の場合には、合計分散量が多すぎてヘイズ値が高くなり、正面方向（観察者側）ｆでのコントラストの低下を招くので好ましくない。
【００７９】
また、防眩用粒子３１と内部散乱用粒子３２の分散量の比は、２：１〜１：２とすることが好ましい。
防眩用粒子３１と内部散乱用粒子３２の分散量の比が、これより大きく外れるような場合には、防眩性機能もしくは内部散乱機能いずれかの機能が十分でないこととなるので、好ましくない。
【００８０】
（偏光板）
図１に示すように、本発明の実施形態である偏光板６１は、本発明の実施形態である光学フィルム４が、偏光層７および別の透明基材フィルム５２の上に配置されて構成されている。
このような構成とすることにより、偏光層７の偏光機能に加えて、光学フィルム４の視域拡大効果、階調反転防止効果、表示画像のボケ防止効果、外光の写り込みが無いこと、ギラツキがないこと（防眩性機能）やハードコート機能を同時に兼ね備える偏光板６１とすることができる。
【００８１】
（液晶表示装置）
図１に示すように、本発明の実施形態である液晶表示装置１００は、本発明の実施形態である偏光板６１が、ＴＮ型液晶パネル１０の観察者側の面１０ｂに配置されて構成されている。
このような構成とすることにより、バックライトユニット１１からの光を用いてＴＮ型液晶パネル１０の情報を表示する光特性のうち、視域拡大効果、階調反転防止効果、表示画像のボケ防止効果、外光の写り込みが無いこと、ギラツキがないことを改善するとともに、ハードコート機能を同時に兼ね備える液晶表示装置１００とすることができる。
【００８２】
本発明の光学フィルム４は、形成用材料２に、モード径が４〜１２μｍである防眩用粒子３１を分散させた防眩散乱層１を有する構成なので、防眩散乱層１の観察者側の面１ｂの表面に凹凸形状を形成して、防眩性機能を発現させることができる。さらに、表示画像のボケを防止することができるとともに、外光の写り込みを無くすことができる。
【００８３】
本発明の光学フィルム４は、アクリレート系官能基を有する樹脂材料からなる形成用材料２に、アクリル系樹脂材料からなる防眩用粒子３１を分散させた防眩散乱層１を有する構成なので、防眩散乱層１に防眩用粒子３１を均一に分散させることができ、安定した防眩性機能を発現させることができる。また、形成用材料２と防眩用粒子３１との間の屈折率差を小さくすることが出来るので、防眩散乱層１内での光の散乱を小さくして、表示画像のボケを抑制することができる。
【００８４】
本発明の光学フィルム４は、形成用材料２に、モード径が１〜５μｍである内部散乱用粒子３２を分散させた防眩散乱層１を有する構成なので、透過する光の広がり角を広くすることができる。また、内部散乱用粒子３２を均一に分散させることができる。そのため、防眩散乱層１の内部散乱を大きくするとともに、その内部散乱効果を均一にすることができ、透過する光を広く散乱させて、階調反転防止効果および階調改善効果を発現させることができる。さらにまた、視域を拡大させることができる。
【００８５】
本発明の光学フィルム４は、形成用材料２に、屈折率が１．６６〜１．８０である内部散乱用粒子３２を分散させた防眩散乱層１を有する構成なので、防眩散乱層１での内部散乱を大きくすることができ、透過する光の広がり角を広くして、透過する光を広く散乱させて、階調反転防止効果および階調改善効果を発現させることができる。
【００８６】
本発明の光学フィルム４は、内部散乱用粒子３２が、酸化アルミニウムからなる構成なので、形成用材料２との屈折率差が大きくされ、防眩散乱層１での内部散乱を大きくすることができ、透過する光の広がり角を広くして、透過する光を広く散乱させて、階調反転防止効果および階調改善効果を発現させることができる。
【００８７】
本発明の光学フィルム４は、形成用材料２に防眩用粒子３１と内部散乱用粒子３２を分散させてなる構成なので、階調反転防止効果および階調改善効果を発現させることができ、位相差フィルムが備えられたＴＮ型液晶とともに用いることにより、位相差フィルムで補償しきれない方向での階調も改善させることができる。
【００８８】
本発明の光学フィルム４は、防眩散乱層１の膜厚を５〜２０μｍとする構成なので、容易に観察者側の面１ｂに均一な凹凸形状を形成することができ、面状態を良好にして防眩性機能を確保することができる。また、十分な硬度を有する防眩散乱層１を形成して、防眩散乱層１にハードコート機能を持たせることができる。
【００８９】
本発明の光学フィルム４の作製方法は、防眩散乱層用溶液を、基材フィルム５１の上に塗布する工程と、防眩散乱層用溶液を塗布した基材フィルム５１を加熱して溶媒を揮発させることにより、未重合防眩散乱層を形成する工程と、電子線または紫外線を未重合防眩散乱層に照射して、未重合防眩散乱層を重合収縮させることにより防眩散乱層１を形成する工程とからなる構成なので、生産性よく、視域拡大効果、階調反転防止効果、表示画像のボケ防止効果、外光の写り込みが無いこと、ギラツキがないことやハードコート機能を同時に兼ね備える光学フィルム４を製造することが出来る。
【００９０】
本発明の偏光板６１は、本発明の光学フィルム４が、偏光層７上に配置されてなる構成なので、偏光層７の偏光機能に加えて、光学フィルム４の視域拡大効果、階調反転防止効果、表示画像のボケ防止効果、外光の写り込みが無いこと、ギラツキがないことやハードコート機能を同時に兼ね備える偏光板６１とすることができる。
【００９１】
本発明の液晶表示装置１００は、本発明の偏光板６１を、画像表示面１ｂ側に配置してなる構成なので、バックライトユニット１１からの光を用いてＴＮ型液晶パネル１０の情報を表示する光特性のうち、視域拡大効果、階調反転防止効果、表示画像のボケ防止効果、外光の写り込みが無いこと、ギラツキがないことを改善するとともに、ハードコート機能を同時に兼ね備える液晶表示装置１００とすることができる。
【００９２】
さらに、本発明の液晶表示装置１００は、視域拡大効果が改善された液晶表示装置１００なので、家庭用テレビや車載用のディスプレイなど、様々な方向から観察されるようなディスプレイを容易に得る事ができる。
以下、本発明を実施例に基づいて具体的に説明する。しかし、本発明はこれらの実施例にのみ限定されるものではない。
【実施例】
【００９３】
（参考例１）
形成用材料としてアクリレート樹脂を１００質量部、防眩用粒子としてモード径が３μｍのアクリル粒子（積水化学工業（株）製）を１２質量部量り取った。次に、形成用材料と防眩用粒子と溶媒と混合して固形分比を５０ｗｔ％とした防眩散乱層用溶液を調整した。
【００９４】
次に、スピンコーティング法により、ＴＡＣフィルム（富士フィルム（株）製「フジタック」）の一面に防眩散乱層用溶液（塗液）を塗布した。
次に、この防眩散乱層用溶液（塗液）を塗布した透明基材フィルムを加熱炉の中を通して前記溶媒を揮発させて、乾燥させて、未重合防眩散乱層を形成した。
紫外線を約５００ｍＪ／ｃｍ２で未重合防眩散乱層に照射して、形成用材料を重合収縮させることにより参考例１の防眩散乱層を膜厚１２ｍｍで形成した。
【００９５】
（参考例２〜５）
防眩用粒子としてモード径が５、８、１０、１２μｍのアクリル粒子（積水化学工業（株）製）を用いたほかは、試験例１と同様にして、参考例２〜５の防眩散乱層を形成した。
【００９６】
表１は、参考例１〜５の防眩散乱層の防眩用粒子の粒子径と、防眩散乱層の面状態との関係を示す表である。
防眩用粒子のモード径が５〜１０μｍのとき、面状態はＯＫであった。しかし、防眩用粒子の粒子径が３μｍと小さすぎる場合には、粒子同士の凝集が起こり、面状態を著しく損ない、安定した面状態を得ることができなかった。さらに、膜厚を変えたサンプルでは、防眩性が大きく変化した。
逆に、防眩用粒子の粒子径が１２μｍと大きすぎる場合には、粒状感が強く均一な印象を受けず、不均一な面状態であった。
【００９７】
【表１】
2009157323.tif 000008
【００９８】
（実施例）
防眩性を発現させるために、アクリル樹脂１００質量部からなる形成用材料に、防眩用粒子としてモード径８μｍのアクリル粒子（積水化学工業（株）製）を１２質量部と、階調改善効果を発現させるために内部散乱用粒子としてモード径１．５μｍのアルミナ粒子を４質量部分散させ、溶媒で希釈して、固形分比が４０ｗｔ％となるように防眩散乱層用溶液（塗液）を調整した。これを、ＴＡＣフィルム上に成膜した後、オーブンに入れて乾燥した。乾燥後、紫外線を照射して硬化させて、ＴＡＣフィルム上に膜厚１２μｍの防眩散乱層を形成した。
この防眩散乱層は、ヘイズ値が５１．５、６０度方向でのグロスが７９となり、所望の光学効果を得ることができた。
【図面の簡単な説明】
【００９９】
【図１】本発明の実施形態である光学フィルムを備えたＴＮ型液晶表示装置の一例を示す概略図である。
【図２】光学フィルムの一例を示す概略図である。
【図３】光学フィルムの一例を示す概略図である。
【図４】内面散乱体の粒子直径と単位体積当たりの散乱断面積との関係を示すグラフである。
【図５】内面散乱体の粒子直径とΔＳ／Ｓ（散乱断面積の波長依存性）との関係を示すグラフである
【図６】内面散乱体の屈折率と後方散乱の比率を示すグラフである。
【図７】内面散乱体の屈折率と散乱断面積／粒子体積が最大化する粒子直径を示すグラフである。
【図８】内面散乱体の酸化アルミニウムであるときの後方散乱の比率を示すグラフである。
【符号の説明】
【０１００】
１…防眩散乱層、１ａ…観察者と反対側の面、１ｂ…観察者側の面、２…形成用材料、３１…防眩用粒子、３２…内部散乱用粒子、４…光学フィルム、７…偏光層、９…ＴＮ型液晶層、１０…ＴＮ型液晶パネル、１０ａ…観察者と反対側の面、１０ｂ…観察者側の面、１１…バックライト、５１、５２…透明基材フィルム、６１、６２…偏光板、８１、８２…ガラス基板、１００…ＴＮ型液晶表示装置。
【図１】
2009157323.tif 000009
【図２】
2009157323.tif 000010
【図３】
2009157323.tif 000011
【図４】
2009157323.tif 000012
【図５】
2009157323.tif 000013
【図６】
2009157323.tif 000014
【図７】
2009157323.tif 000015
【図８】
2009157323.tif 000016